(57)【要約】【課題】  溶液塗布部に塗布した樹脂溶液が原手の内面にまで浸透するのを防ぎ、適度な柔軟性を有し、作業性や着脱性が良く、樹脂被膜の厚みが均一で破れなどのない作業用手袋を提供する。【解決手段】  綿糸にて構成された１０ゲージのシームレス編手袋を原手とし、この原手の外表面の少なくとも一部に樹脂溶液を塗布してウレタン樹脂被膜を形成する。樹脂溶液はジメチルホルムアミドを主体とする溶媒にウレタン樹脂を溶解させてなる。樹脂溶液を塗布する溶液塗布部における原手の内面側は、綿の甘より糸にて形成する。【選択図】なし【特許請求の範囲】
【請求項１】
綿糸にて構成された１０ゲージのシームレス編手袋を原手とし、この原手の外表面の少なくとも一部に樹脂溶液を塗布してなる被膜が形成された作業用手袋であって、前記樹脂溶液はジメチルホルムアミドを主体とする溶媒にウレタン樹脂が溶解されてなり、この樹脂溶液を塗布する溶液塗布部における前記原手の内面側は綿の甘より糸にて形成されていることを特徴とする作業用手袋。
【請求項２】
原手の内面側に甘より糸からなるパイルが形成されていることを特徴とする請求項１記載の作業用手袋。
【発明の詳細な説明】
【技術分野】
【０００１】
本発明は、ウレタン樹脂加工を施した作業用手袋に関する。
【背景技術】
【０００２】
原手の手のひら部あるいは原手の外表面を樹脂にて被覆した、スベリ止め効果を有する作業用手袋が知られている。中でも、ウレタン樹脂被膜が形成された作業用手袋は、通気性に優れていることから広く用いられている。
【０００３】
例えば、薄手のシームレス編手袋を原手とし、この原手の外表面にウレタン樹脂被膜を形成した作業用手袋がある。この作業用手袋は、装着時のフィット感が良く、また指先にあたる部分に縫い目がないため細かい作業を行いやすいという利点がある。しかし、原手の薄さゆえに破れやすく耐久性に劣るものであり、また、保温性にも劣るため、防寒目的には利用できない。
【０００４】
また、一般作業用の軍手タイプの手袋のように厚手の手袋を原手とし、この原手の外表面にウレタン樹脂被膜を形成した作業用手袋がある。樹脂溶液には、加工性が良いことから、一般に、１００〜１０００ｍPａ・ｓ程度の低粘度の樹脂溶液が用いられているが、このような樹脂溶液は、溶液塗布部に塗布すると原手の内面まで浸透する。その結果、原手の樹脂含有量が多くなり、樹脂溶液を硬化して得られる作業用手袋は、硬く、機械的強度に優れたものとなる。しかし、装着時のフィット感や作業性は悪くなり、着脱性に劣るという問題がある。
【０００５】
また、特開２００３−４９３０６号公報（特許文献１）には、機械的強度の向上を目的として、内面側にパイルが形成された手袋を原手とし、この原手を裏返してパイルに樹脂溶液を付着させてなる作業用手袋が開示されている。パイルに樹脂溶液を付着させることで、樹脂の付着量は上記した原手の外面に樹脂溶液を付着させたものよりも多くなり、得られた作業用手袋は、より一層硬く、機械的強度に優れたものとなる。しかし、上記と同様に装着時のフィット感や作業性、着脱性が悪くなり、また、パイル編手袋の特徴である肌触りや吸汗性の良さが得られないという問題がある。
【特許文献１】特開２００３−４９３０６号公報
【発明の開示】
【発明が解決しようとする課題】
【０００６】
本発明は前記問題点を解決し、機械的強度や保温性や吸汗性を得るために厚みのある原手を用いても、樹脂溶液の原手の内面への浸透を防ぎ、柔軟性を有し、作業性や着脱性が良く、透湿性に優れた作業用手袋を提供することを目的とする。
【課題を解決するための手段】
【０００７】
この目的を達成するために本発明の作業用手袋は、綿糸にて構成された１０ゲージのシームレス編手袋を原手とし、この原手の外表面の少なくとも一部に樹脂溶液を塗布してなる被膜が形成された作業用手袋であって、前記樹脂溶液はジメチルホルムアミドを主体とする溶媒にウレタン樹脂が溶解されてなり、この樹脂溶液を塗布する溶液塗布部における前記原手の内面側は綿の甘より糸にて形成されていることを要旨とする。
【発明の効果】
【０００８】
本発明によると、原手の編目を１０ゲージとするとともに、水溶性のジメチルホルムアミドを溶媒としたウレタン樹脂溶液を用いて原手に塗布した樹脂溶液を増粘させることで、樹脂溶液の原手の内面への浸透を防止できる。
【０００９】
また、綿糸にて構成された原手の少なくとも溶液塗布部の内面側を綿の甘より糸にて構成することで、原手の保水性を高めて原手が含む水の移動を抑制することができ、破れや厚みムラのない良好なウレタン樹脂被膜が形成できる。
【００１０】
得られた作業用手袋は、柔軟性を有し、作業性が良く、着脱性に優れ、手袋の内面が樹脂加工されていないため肌触りが良く、しかも、樹脂が直接肌に触れることがないためかぶれるなどの障害を防止できる。また、樹脂被膜にはジメチルホルムアミドによって微多孔が形成されるため、作業用手袋に透湿性とさらなる柔軟性を付与できる。さらに、原手の内面に綿の甘より糸からなるパイルを形成すると、上記効果に加えて、作業用手袋に機械的強度と保温性と吸汗性とを付与できる。
【発明を実施するための最良の形態】
【００１１】
本発明の作業用手袋は、従来公知の方法により樹脂加工することで得られる。例えば、あらかじめ保水させ、脱水時間により所定の保水率に調整した原手を、浸漬用の手型に被せて樹脂溶液に浸漬し、原手の外表面における所望の樹脂被膜を形成しようとする部分（以下、「溶液塗布部」と称す。）にウレタン樹脂溶液を付着させ、浸漬していた樹脂溶液から引き上げて加熱・乾燥処理を施し、冷却して樹脂被膜を形成し、手型より離型することで得られる。
【００１２】
本発明における原手は、綿糸からなるシームレス編手袋である必要がある。指先にあたる部分に縫い目がないシームレス編手袋を用いることで、細かい作業も行える作業性の良い作業用手袋が得られる。
【００１３】
また、綿糸を構成繊維とすることで、あらかじめ原手を保水させる際に、高い保水率が得られる。保水率は、９０〜１３０％の範囲であることが好ましく、１００〜１３０％の範囲であることがより好ましい。しかし、このように高い保水率とすると、原手を浸漬していた樹脂溶液から引き上げる際に、原手に含まれる水が下方に向かって移動する。このような水の移動が生じると、それに伴って溶液塗布部に付着した樹脂溶液も移動して、穴あきや付着ムラが生じやすくなる。
【００１４】
本発明においては、上記した水の移動を抑制するために、原手の少なくとも溶液塗布部の内面側を綿の甘より糸にて構成する必要がある。甘より糸とは、通常使用される綿糸よりも撚り数が少ない糸であり、一般的には、風合いを柔らかくするために使用されるものである。本発明では、より数が３００回／ｍ以下であるものを甘より糸と称す。甘より糸を用いて原手の溶液塗布部の内面側を構成すると、原手の保水性が高まるため、高い保水率で水を含有させた原手を浸漬中の樹脂溶液から取り出す際に生じる水の移動を抑制できる。甘より糸を使用することで保水性が高まる理由は定かではないが、甘より糸はより数が少ないため糸の内部にまで水が入りやすくなるためと考えられる。
【００１５】
甘より糸によって原手に含まれる水の移動を抑制することで、溶液塗布部に樹脂溶液を均一に塗布することができ、樹脂溶液を硬化させてなるウレタン樹脂被膜は、穴あきや厚みムラのない均一な厚みを有するものとなる。
【００１６】
本発明における原手は、上記構成に加えて編目を１０ゲージとする必要がある。このような編目とすることで、溶液塗布部に塗布した樹脂溶液の原手の内面への浸透を抑制できる。原手の編目が１０ゲージよりも小さい、あるいは１０ゲージよりも大きいと、溶液塗布部に塗布した樹脂溶液は原手の内面まで浸透する。ただし、原手の編目を１０ゲージとするだけでは、樹脂溶液の原手の内面への浸透を十分に防止できるものではない。本発明においては、下記のように特定の樹脂溶液を用いて溶液塗布部に塗布した樹脂溶液を増粘させることにより、樹脂溶液の原手の内面への浸透を防止している。なお、本発明においては、原手の内面全体の表面積に対し樹脂溶液が原手の内面にまで浸透した部分の面積が５％以下でれば、作業用手袋の柔軟性等に影響を与えないため、樹脂溶液の原手の内面への浸透を防止できたとする。
【００１７】
本発明における樹脂溶液は、水溶性のジメチルホルムアミドを主体とする溶媒にウレタン樹脂を溶解させたウレタン樹脂溶液である必要がある。ジメチルホルムアミドを主体とするとは、溶媒中にジメチルホルムアミドが８０％以上含まれることをいう。ジメチルホルムアミドが８０％以上含まれていれば、その他の成分としてトルエン、メチルエチルケトン、キシレンなどが含まれていてもよい。
【００１８】
樹脂溶液の濃度は特に限定されるものではないが、１０〜２０重量％程度の範囲であることが好ましい。
樹脂溶液の粘度は、加工性を考慮すると、５００〜１０００ｍPａ・ｓ程度の低粘度にであることが好ましい。
【００１９】
上記のように構成された本発明の樹脂溶液を原手の溶液塗布部に塗布すると、樹脂溶液中に含まれるジメチルホルムアミドは水溶性であるため原手が保持する水分と接触して親水性になり、樹脂溶液中から原手側へと移動する。疎水性のウレタン樹脂は、樹脂溶液中に残るため樹脂溶液は徐々に増粘し、樹脂溶液が原手の内面へ浸透するのを防止できる。
【００２０】
このように溶液塗布部における樹脂溶液が増粘した状態で、原手を水または温水に浸漬する。樹脂溶液中に残っていたジメチルホルムアミドは、浸漬した水中へと移動する。次いで、この原手を水中より取り出して加熱・乾燥処理を施し、冷却してウレタン樹脂被膜を形成し、原手を手型より外すことで、本発明の作業用手袋が得られる。
【００２１】
得られた作業用手袋は、甘より糸の使用により原手の保水性が高まって原手が保持する水の移動が抑えられているため、溶液塗布部に樹脂溶液を均一に付着させることができ、穴あきや膜厚ムラがなく、均一な膜厚を有するウレタン樹脂被膜が形成されたものとなる。また、原手の編目を特定のものとするとともに水溶性の溶媒を用いた樹脂溶液を使用することで、溶液塗布部に塗布した樹脂溶液を増粘させているため、樹脂溶液の原手の内部への浸透がなく、柔軟性を有し、作業性が良く、着脱性に優れたものとなる。また、ウレタン樹脂被膜には、ジメチルホルムアミドが抜けることにより生じた微細な孔が多数形成されているため、作業用手袋に透湿性とさらなる柔軟性とを付与できる。
【００２２】
なお、本発明における原手には、その内面に甘より糸からなるパイルが形成されていることが好ましい。このような構成であると、原手の厚みが厚くなって作業用手袋に機械的強度と保温性とを付与できるだけでなく、パイル状にした甘より糸が汗を吸いやすくなるため、吸汗性を付与できる。
【００２３】
本発明における原手の具体例としては、例えば、綿の甘より糸のみにて構成された１０ゲージのシームレス編手袋、内面側に綿の甘より糸からなるパイルが形成された１０ゲージのシームレス編手袋などが挙げられる。内面側にパイルが形成されたシームレス編手袋においては、少なくとも内糸に甘より糸が使用されていればよく、外糸には一般的に使用されている綿の並より糸、具体的には撚り数が３００〜１０００回／ｍの綿糸を用いてもよい。
【００２４】
また、本発明においては、ウレタン樹脂被膜は原手の外表面の少なくとも一部に形成されていればよく、ウレタン樹脂被膜の形成個所は特に限定されるものではない。例えば、原手の外表面全体、指先だけ、または、いわゆる背抜き状態となるようにして樹脂被膜を形成できる。本発明においては、蒸れ難く通気性に優れていることから、樹脂被膜が背抜きの状態で形成された作業用手袋が好ましい。
【００２５】
また、ウレタン樹脂被膜の厚みは特に限定されるものではなく、樹脂溶液の濃度や原手の樹脂溶液への浸漬回数などを調整することにより、所望の厚みに調整できる。
【実施例】
【００２６】
次に、実施例により、本発明をさらに具体的に説明する。
（実施例１）
１０番手（５８４．７デシテックス）の甘より綿糸３本を用いてトータル３．３番手（１７５４デシテックス）の糸とし、シームレス編機（島精機製作所社製、ＳＦＧ  １０Ｇ）にて、１０ゲージのシームレス編手袋を作製した。このシームレス編手袋のループ長は１．５ｍｍであり、生地の厚みは１．５ｍｍであった。
【００２７】
一方、ウレタン樹脂をジメチルホルムアミド溶液に溶解して、濃度が１５重量％で、粘度が８００ｍＰａ・secのウレタン樹脂溶液を作製した。
そして、上記の原手に水を含浸させた後、脱水処理を施して水の保水率が１００％となるようにし、浸漬用手型に被せた。手型に被せた原手を手のひら側からウレタン樹脂溶液に浸漬し、背抜き状態となるようにしてウレタン樹脂溶液を付着させた。次いで、ウレタン樹脂溶液が付着した原手を水もしくは温水に浸漬して溶剤であるジメチルホルムアミドを除去した。ジメチルホルムアミドを除去した原手を取り出し、乾燥処理を施して浸漬用手型より原手を脱がし、作業用手袋を得た。
【００２８】
得られた作業用手袋は、原手の内面に樹脂溶液の浸透がなく、柔軟性を有し、作業性や着脱性も良いものであった。また、樹脂被膜には破れや浮きがなく、その厚みも均一なものであった。
（実施例２）
外糸を２０番手（２９２．４デシテックス）の並より綿糸２本とし、内糸を１０番手（５８４．７デシテックス）の甘より綿糸１本として、トータル５番手（１１６９．４デシテックス）の糸にてパイル編機（島精機製作所社製、ＳＰＧ  １０Ｇ）を用いて、内側にパイルが形成された１０ゲージのシームレス編手袋を作製した。このシームレス編手袋は、ループ長が１．５ｍｍであり、パイル部分を含む生地厚は２．５ｍｍであった。この手袋を原手として用いた以外は実施例１と同様にして作業用手袋を作製した。
【００２９】
得られた作業用手袋は、上記実施例１と同様に、柔軟性を有し、作業性や着脱性も良いものであり、樹脂被膜にも破れや浮きがなく、その厚みも均一なものであった。また、内面に甘より糸から成るパイルが形成されていたため、機械的特性と保温性と吸汗性とにも優れたものであった。
【産業上の利用可能性】
【００３０】
本発明の作業用手袋は、運搬作業の用途に好適に使用でき、特に、内面にパイルが形成された原手を用いた作業用手袋は、機械的強度や保温性や吸汗性を必要とする農作業の用途に好適に使用できる。